평균 입경 이 3 ㎛ 인 Fe 분 을 용기 에 투입 하 고 , Fe 분 30 g 에 대해 에탄올 을 100 ml 첨가 함 으로써 , 에탄올 로 이루어지 는 액체 중 에 Fe 분 을 분산 시켰 다 . 다음 , 용기 를 오 일 배스 에 넣 음 으로써 액체 의 온도 를 40 ℃ 로 유지 하 였 다 . 이 상태 에서 , 용기 에 실리콘 에 톡 시드 6 g 과 암모니아수 ( 암모니아 농도 : 29 wt %) 2 g 과 물 18 g 을 첨가 하 고 , 교반 하 면서 3 시간 반응 시킴 으로써 , Fe 분 의 표면 에 두께 50 nm 의 절연 층 을 형성 하 였 다 . 반응 후 , 충분 한 양 의 에탄올 로 희석 · 세정 한 후 , 여과 함 으로써 복합 자성 분 을 수득 하 였 다 . 수득 한 복합 자성 분 을 진공 건조기 를 이용 하 여 180 ℃ 에서 8 시간 건조 하 였 다 . 건조 후 , 회전식 튜브 로 를 이용 하 여 1 % 수소 함유 질소 분위기 에서 600 ℃ 로 1 시간 가열 처리 하 였 다 . 승 온 속도 는 200 ℃/ 시간 으로 하 였 다 . 이 에 의해 , 실시 예 1 의 복합 자성 분 을 얻 었 다 .